СПОСОБ ПОЛУЧЕНИЯ ВОССТАНОВЛЕННОГО ЖЕЛЕЗА

1. Способ получения восстановленного железа, включающий
стадию, в которой агломерируют смесь, которая включает содержащий оксид железа материал, углеродсодержащий восстановитель и добавку для регулирования температуры плавления; и
стадию, в которой получают восстановленное железо нагреванием полученных агломератов, восстановлением и частичным расплавлением оксида железа в агломератах и обеспечивают возможность коалесценции железной составляющей,
причем регулируют диаметр частиц мелкозернистого железа, образованного на стадии получения восстановленного железа, и примешивают мелкозернистое железо к смеси.
2. Способ по п. 1, в котором в качестве мелкозернистого железа, диаметр частиц которого был отрегулирован, используют мелкозернистое железо, которое удовлетворяет такому требованию, что диаметр частиц составляет 3 мм или менее.
3. Способ по п. 1, в котором мелкозернистое железо подвергают отсеиванию для регулирования диаметра частиц.
4. Способ по п. 1, в котором мелкозернистое железо подвергают измельчению и затем отсеиванию для регулирования диаметра частиц.
5. Способ по п. 1, в котором мелкозернистое железо подвергают измельчению для регулирования диаметра частиц.
3
6. Способ по п. 1, в котором в качестве мелкозернистого железа используют мелкозернистое железо, которое удовлетворяет таким требованиям, что общее содержание железа (общее Fe) составляет 50 мас.% или более, и что удельный вес составляет 4 г/см или более.
7. Способ по п. 1, в котором, когда массу смеси, исключая мелкозернистое железо, определяют как 100%, мелкозернистое железо примешивают к смеси в количестве 3 мас.%  или более.